(57)【特許請求の範囲】
【請求項１】
液状熱硬化性高分子材料の特性を変更可能な充填剤を含む前記液状熱硬化性高分子材料を回転ドラムに投入後、該回転ドラムを回転させながら前記液状熱硬化性高分子材料を加熱して硬化させることで、半径方向の位置で特性が異なった円筒状傾斜機能材料を製造する円筒状傾斜機能材料製造方法であって、
添加量および組成のうち、少なくとも１つが異なった複数の前記充填剤から選出されたものを、前記液状熱硬化性高分子材料に個別に攪拌混合することで、特性が異なる複数の部分層用材料を作製し、
前記回転ドラムに、前記円筒状傾斜機能材料の最外層形成用のものから該円筒状傾斜機能材料の最内層形成用のものへと順に各部分層用材料を投入し、その際の前記最外層形成用のものを除く各部分層用材料のドラム投入時期は、直前に前記回転ドラムに投入された部分層用材料の熱硬化が完了した時点およびその前後とし、
前記回転ドラムの回転速度は、該回転ドラムに投入された部分層用材料中の充填剤が、前記部分層用材料に略均一に分散した状態で保持される速度である円筒状傾斜機能材料製造方法。
【請求項２】
前記回転ドラムは、前記液状熱硬化性高分子材料が投入される前に加熱され、
前記各部分層用材料の硬化は、個々の硬化特性に適した加熱温度および加熱時間にそれぞれ調整して行われる請求項１に記載の円筒状傾斜機能材料製造方法。
【請求項３】
各部分層材料は、対応する前記液状熱硬化性高分子材料の主剤と硬化剤とを分けた状態で、前記回転ドラムに投入される前に、予熱、攪拌および脱気される請求項１または請求項２に記載の円筒状傾斜機能材料製造方法。
【請求項４】
液状熱硬化性高分子材料の特性を変更可能な充填剤を含む前記液状熱硬化性高分子材料が投入される回転ドラムと、
該回転ドラムを回転させる回転手段と、
添加量および組成のうち、少なくとも１つが異なる充填剤を均一に分散させることで特性がそれぞれ異なった複数の部分層用材料を、前記円筒状傾斜機能材料の最外層形成用のものから該円筒状傾斜機能材料の最内層形成用のものへと順に前記回転ドラムに投入する部分材料投入手段と、
前記回転ドラムに投入された各部分層用材料を、それぞれ加熱して硬化させる加熱手段とを備え、
前記円筒状傾斜機能材料の最外層形成用のものを除く各部分層用材料のドラム投入時期を、それより１つ前に前記回転ドラムに投入された部分層用材料の熱硬化が完了した時点およびその前後とし、
前記回転手段による前記回転ドラムの回転速度を、該回転ドラムに投入された部分層用材料中の充填剤が、該部分層用材料に略均一に分散した状態で保持される速度とした円筒状傾斜機能材料製造装置。
【請求項５】
前記回転ドラムには、該回転ドラムに投入された各部分層用材料の温度を測定する複数の温度センサが配設され、
各温度センサからの検出信号に基づき、前記加熱手段による各部分層用材料の加熱温度、加熱時間をそれぞれ制御する請求項４に記載の円筒状傾斜機能材料製造装置。
【請求項６】
前記加熱手段は、前記回転ドラムの周側板を加熱するものである請求項４または請求項５に記載の円筒状傾斜機能材料製造装置。
【請求項７】
各部分層材料を、前記回転ドラムへの投入前に予熱する予熱手段を有した請求項４〜請求項６のうち、何れか１項に記載の円筒状傾斜機能材料製造装置。
【発明の詳細な説明】
【技術分野】
【０００１】
この発明は、円筒状傾斜機能材料製造方法およびその製造装置、詳しくは電気的特性、機械的特性、熱的特性などが半径方向の位置で異なり、かつ熱硬化性高分子材料と充填剤（セラミックス、金属など）との複合材料からなる円筒状傾斜機能材料の製造技術に関する。
【背景技術】
【０００２】
近年、熱硬化性高分子材料と充填剤との複合材料からなり、材料の特性が外周側から内周側に向かう半径方向の位置で異なるように構成された円筒状傾斜機能材料が開発されている。円筒状傾斜機能材料は、例えば各種の電気部品および各種の電子部品の材料など、多様な産業分野で利用されている。一例を挙げれば、高電圧機器（ガス絶縁開閉装置に使用される絶縁スペーサ、ポリマー碍管およびケーブル接続部など）の高電圧が加わる部位など）に用いられる円筒状傾斜機能材料がそれである。
【０００３】
従来、このような円筒状傾斜機能材料を製造する方法として、例えば特許文献１に開示されたものが知られている。これは、遠心分離法により、内周側から外周側に向かって充填剤の密度を連続的に大きくするようにした円筒状傾斜機能材料の製造方法である。ここでは、単一の充填剤が使用されている。
しかしながら、この特許文献１に開示された単一の充填剤を利用した遠心分離法では、使用される全ての充填剤の粒子の比重が略同じであった。そのため、半径方向に任意に特性を変化させた円筒状傾斜機能材料を製作することは困難であった。
【０００４】
そこで、従来、これを解決するものとして、例えば特許文献２が提案されている。特許文献２は、比重が異なる２種類以上の充填剤を使用し、遠心分離法により円筒状傾斜機能材料を製造するものである。
【特許文献１】特開２００２−１２９０２８号公報
【特許文献２】特開２００４−２７３３９４号公報
【発明の開示】
【発明が解決しようとする課題】
【０００５】
しかしながら、特許文献２により円筒状傾斜機能材料を製造すれば、（１）複数の組成が異なる充填剤を用意する必要があった。また、（２）各種の充填剤を比重差で円筒状傾斜機能材料の半径方向の任意位置にそれぞれ分布させるため、各種の充填剤の粒度調整および温度に依存する液状熱硬化性高分子材料の粘度調整を厳密に行わなければならなかった。さらに、（３）各充填剤の傾斜分布の正否は各充填剤の組み合わせによって決定される。そのため、最適の傾斜特性を有する円筒状傾斜機能材料得ることは、非常に困難であるといった課題があった。
【０００６】
そこで、発明者は鋭意研究の結果、予め、液状熱硬化性高分子材料と所定の充填剤とを個別に攪拌混合して特性が異なる複数の部分層用材料を作製し、その後、これらの部分層用材料を、円筒状傾斜機能材料の最外層形成用のものから順に回転ドラムに投入すれば、上述した課題を全て解消することができることを知見し、この発明を完成させた。ただし、最外層形成用のものを除く各部分層用材料のドラム投入時期は、その直前に回転ドラムに投入された部分層用材料の硬化が完了した時点およびその前後とし、また回転ドラムの回転速度は、ドラム投入された部分層用材料中の充填剤が、その部分層用材料の全域で略均一に保持される速度としなければならない。
【０００７】
この発明は、組成が異なる複数の充填剤の使用だけでなく１種類の充填剤を使用しても、特性が半径方向に任意に傾斜した円筒状傾斜機能材料を容易かつ安価に製造することができ、しかも充填剤の粒度調整の許容度が大きくなり、さらに最適な傾斜特性を有した円筒状傾斜機能材料を容易に製造することができる円筒状傾斜機能材料製造方法およびその製造装置を提供することも目的としている。
また、この発明は、回転ドラムに投入された部分層用材料を、その投入順に安定かつ確実に熱硬化させることができる円筒状傾斜機能材料製造方法およびその製造装置を提供することを目的としている。
さらに、この発明は、製造時間の短縮化を図ることができる円筒状傾斜機能材料製造方法およびその製造装置を提供することを目的としている。
そして、この発明は、各周方向において、各部分層用材料の厚さの均一性と充填剤の密度の均一性とをそれぞれ高めることができる円筒状傾斜機能材料製造装置を提供することを目的としている。
【課題を解決するための手段】
【０００８】
請求項１に記載の発明は、液状熱硬化性高分子材料の特性を変更可能な充填剤を含む前記液状熱硬化性高分子材料を回転ドラムに投入後、該回転ドラムを回転させながら前記液状熱硬化性高分子材料を加熱して硬化させることで、半径方向の位置で特性が異なった円筒状傾斜機能材料を製造する円筒状傾斜機能材料製造方法であって、添加量および組成のうち、少なくとも１つが異なった複数の前記充填剤から選出されたものを、前記液状熱硬化性高分子材料に個別に攪拌混合することで、特性が異なる複数の部分層用材料を作製し、前記回転ドラムに、前記円筒状傾斜機能材料の最外層形成用のものから該円筒状傾斜機能材料の最内層形成用のものへと順に各部分層用材料を投入し、その際の前記最外層形成用のものを除く各部分層用材料のドラム投入時期は、直前に前記回転ドラムに投入された部分層用材料の熱硬化が完了した時点およびその前後とし、前記回転ドラムの回転速度は、該回転ドラムに投入された部分層用材料中の充填剤が、前記部分層用材料に略均一に分散した状態で保持される速度である円筒状傾斜機能材料製造方法である。
【０００９】
請求項１に記載の発明によれば、各部分層用材料の熱硬化時には、投入（注入）された部分層用材料中の充填剤が部分層用材料に略均一に分散した状態で保持される速度で回転ドラムを回転させる。これにより、各部分層用材料中の充填剤の粒子には、遠心力の影響がほとんどない。その結果、組成が異なる複数の充填剤を使用した場合だけでなく、仮に１種類だけの充填剤を使用した場合でも、特性が半径方向に任意に傾斜した円筒状傾斜機能材料を、容易かつ安価に製造することができる。
また、回転中の回転ドラム内では、充填剤により特性を異ならせた複数の部分層用材料を、最外層形成用のものから最内層形成用のものへと順に熱硬化させる。そのため、従来のように各組成（各種類）からなる充填剤の粒度調整を厳密に行った上で、比重差を利用し、各充填剤を円筒状傾斜機能材料の半径方向の任意位置にそれぞれ分布させる必要はない。その結果、充填剤の粒度調整の許容度が大きくなる。
しかも、円筒状傾斜機能材料は、充填剤が各層中で略均一に分布された複数の部分層を半径方向に連続的に作製することで得られる。よって、各充填剤の傾斜分布の正否が各組成の充填剤の組み合わせで決定される従来法に比べて、最適な傾斜特性を有する円筒状傾斜機能材料を容易に製造することができる。
【００１０】
円筒状傾斜機能材料とは、半径方向の任意の位置での材料特性が異なる円筒体である。円筒状傾斜機能材料は、高電圧機器のうち、高電圧が加わる部位などに使用される。液状熱硬化性高分子材料は主剤と硬化剤とを含み、このうちの主剤としては、例えば、フェノール樹脂、エポキシ樹脂、不飽和ポリエステル、要素樹脂、メラミン樹脂、ウレタン樹脂、珪素樹脂などを採用することができる。
液状熱硬化性高分子材料の硬化剤は、液状熱硬化性高分子材料の主剤の素材に応じて適宜変更される。例えば、フェノール樹脂に対しては、ヘキサメチレンテトラミン、エポキシ樹脂に対しては、ポリメチレンジアミン、ポリエーテルジアミンなどの脂肪族ジアミン、ジエチレントリアミン、トリエチレンテトラミン、アミノエチルエタノールアミンなどの直鎖または分枝脂肪族ポリアミン、Ｎ−アミノメチルピペラジンなどの環状脂肪族ポリアミン、キシリレンジアミンなどの脂肪族芳香族アミン、テトラメチルグアミジン、トリエタノールアミンおよびトリス（ジメチルアミノメチル）フェノールなどの第２または第３アミン類、アミンアダクトなどの変成アミン、ポリアミド硬化剤、ポリアミドアダクト、ポリメチカプタン硬化剤、ポリスルフィド樹脂などが挙げられる。
【００１１】
充填剤は、熱硬化性合成樹脂の主剤に混合するだけでなく、その硬化剤に混合してもよいし、その両方に混合してもよい。その際の混合比率は任意である。主剤、硬化剤またはその両方は、充填剤の混合後、攪拌機などにより攪拌されて脱気が行われる。攪拌時において、熱硬化性合成樹脂の主剤または硬化剤の温度は、充填剤が分散し易いように高温（熱硬化性合成樹脂の硬化温度など）でもよい。または、常温でもよい。
充填剤としては、液状熱硬化性高分子材料の特性を変更可能な、例えば各種の金属微粉末、各種のセラミックス微粉末などを採用することができる。
部分層用材料に対する充填剤の添加量は任意である。また、充填剤を含む部分層用材料が複数存在する場合、各部分層用材料に添加される充填剤の組成は任意である。
【００１２】
変更される円筒状傾斜機能材料の特性としては、例えば、電気的特性（誘電性、導電性など）、機械的特性（強度、磨耗性など）、磁気的特性、熱的特性（熱伝導性、耐熱性など）を採用することができる。
例えば誘電性を与えるセラミックス微粉末として、酸化チタン、チタン酸マグネシウム、チタン酸カルシウム、チタン酸ストロンチウム、チタン酸バリウム、チタン酸鉛、ジルコン酸鉛、ニオブ酸塩、タンタル酸塩、ガリウム酸塩、アルミナ（Ａｌ２Ｏ３）、ムライト、ステアタイト、石英ガラスなどを採用することができる。
導電性を与えるものとしては、例えばＺｒＢ２、ＴｉＢ２などのホウ化物、Ｃ、ＴｉＣ、ＳｉＣなどの炭化物、ＴｉＮなどの窒化物、ＳｎＯ２、ＴｉＯ２、ＣｒＯ２、ＲｕＯ２、ＲｅＯ２、ＷＯ２、ＳｒＦｅＯ３、ＳｒＴｉＯ３、Ｉｎ２Ｏ３などの酸化物、Ｆｅ、Ｃｕなどの金属を採用することができる。
磁性を与える金属微粉末としては、例えばＭｎ−Ｚｎフェライト、Ｎｉ−Ｚｎフェライト、Ｃｕ−Ｚｎフェライトなどの各種のフェライト、Ｎｄ−Ｆｅ−Ｂ系磁石、ＫＳ鋼、ＭＫ鋼、ＯＰ磁石、アルニコ、Ｓｍ−Ｃｏ磁石などを採用することができる。
【００１３】
熱伝導性を与えるものとしては、例えば高熱伝導セラミックスとしてベリリア、アルミナ、ダイヤモンド、炭化珪素、窒化珪素、窒化アルミニウムを採用することができる。また、高熱伝導金属としてはＦｅ、Ｃｕなどを採用することができる。
これらの金属微粉末およびセラミックス微粉末の平均粒径は、使用される液状熱硬化性高分子材料の粘度および硬化特性により適宜変更される。
半径方向の位置で円筒状傾斜機能材料の特性が異なるとは、円筒状傾斜機能材料の外周側から内周側に向かって（またはこれとは反対の円筒状傾斜機能材料の内周側から外周側に向かって）連続的または断続的に、円筒状傾斜機能材料の特性が異なることをいう。
回転ドラムとしては、回転軸が水平な横型の回転ドラムを採用する。
【００１４】
ドラム投入された部分層用材料中の充填剤が、部分層用材料の全域で略均一に保持される回転ドラムの回転速度とは、回転ドラムの遠心力により、充填剤が部分層用材料の外周側に移動することで発生する部分層用材料中の充填剤の密度の偏りがなく、かつドラム周方向における部分層用材料の厚さの均一性が保持される速度である。
複数の充填剤から選出されたもの（充填剤）を、液状熱硬化性高分子材料に個別に攪拌混合するとは、選出された充填剤と液状熱硬化性高分子材料とを、例えば１対１の関係で攪拌して混ぜ合わせることをいう。ただし、充填剤と液状熱硬化性高分子材料との混合割合は１：１に限定されない。充填剤と液状熱硬化性高分子材料との混合物の特性が意図したものとなるように適宜変更することができる。
【００１５】
各部分層用材料の回転ドラムへの投入順序（円筒状傾斜機能材料の半径方向への特性変更プロファイル）は、例えば円筒状傾斜機能材料の用途に応じて適宜変更することができる。
最外層形成用のものを除く各部分層用材料のドラム投入時期が、直前に回転ドラムに投入された部分層用材料の熱硬化が完了した時点およびその前後とは、ドラム投入しようとする部分層用材料の１つ前にドラム投入された部分層用材料の熱硬化が完了したと同時、またはその直前もしくはその直後をいう。最外層形成用のものを除いたのは、それより前には回転ドラムに投入された部分層用材料が存在しないためである。
【００１６】
円筒状傾斜機能材料（円筒状高分子複合材料）の製造に用いる高分子材料は、短時間（数分程度）に硬化し、かつ加熱時の充填剤との混合粘度が１ｍＰａ・ｓ以上であることが望ましい。ただし、最も望ましいのは、特性を変化させるために用いられる充填剤粒子径および密度から最適な硬化特性を有する液状熱硬化性高分子材料を選定することである。
特性を変化させるために用いられる充填剤は、液状熱硬化性高分子材料に最大充填された状態で必要とする特性値以上となるように選定される必要がある。充填剤の最大充填率は、使用する液状熱硬化性高分子材料の粘度（加熱時）、充填剤の粒子径および粒子のアスペクト比により変化する。また、充填剤を最大充填させるには、遠心力の強制力を用いない限り実現不可能であることから、この発明においては、充填剤の最大充填率の２／３以下で特性変化を十分に満足する充填剤を選定することが望ましい。
この発明は、電気的特性向上のみを目指したものでなく、特性変化が充填剤により支配されるものであることから、液状熱硬化性高分子材料における熱的、機械的特性などを向上させることも可能とする。
【００１７】
請求項２に記載の発明は、前記回転ドラムは、前記液状熱硬化性高分子材料が投入される前に加熱され、前記各部分層用材料の硬化は、個々の硬化特性に適した加熱温度および加熱時間にそれぞれ調整して行われる請求項１に記載の円筒状傾斜機能材料製造方法である。
【００１８】
請求項２に記載の発明によれば、各部分層用材料を硬化する際には、個々の硬化特性に適した加熱温度および加熱時間に加熱条件を調整し、それぞれの部分層用材料の熱硬化を行う。そのため、回転ドラムに投入された部分層用材料を、その投入順に安定かつ確実に熱硬化させることができる。
【００１９】
各部分層用材料は、混入された充填剤の添加量およびその組成が異なるため、硬化特性がそれぞれ異なる。よって、各部分層用材料の熱硬化は、個々の硬化特性に適合した加熱温度および加熱時間で調整される必要がある。
【００２０】
請求項３に記載の発明は、各部分層材料は、対応する前記液状熱硬化性高分子材料の主剤と硬化剤とを分けた状態で、前記回転ドラムに投入される前に、予熱、攪拌および脱気される請求項１または請求項２に記載の円筒状傾斜機能材料製造方法である。
【００２１】
請求項３に記載の発明によれば、各部分層材料を、回転ドラムへの投入前に予熱、攪拌および脱気するので、ドラム投入された部分層材料の硬化時間を短縮することができる。
【００２２】
各部分層用材料の予熱温度は、液状熱硬化性高分子材料の組成により変更される。例えば、１００〜１５０℃である（例えば１４０℃、５分で硬化する液状熱硬化性高分子材料の使用時に、回転ドラムへの注入後、３〜１０分で硬化するように調整）。
各部分層用材料は同じ温度で予熱してもよいし、それぞれの硬化温度に合わせて温度差を付けてもよい。
液状熱硬化性高分子材料の主剤と硬化剤およびこれに充填剤を混合した混合物を攪拌、脱気、予熱する方法としては、例えば、液状熱硬化性高分子材料が全く硬化しない温度または円筒状傾斜機能材料の作製時まで硬化しない温度を保持し、これらの攪拌、脱気を行う。その後、この脱気された混合物を円筒状傾斜機能材料の作製時までは硬化しない温度で予熱する。これとは別の方法として、充填剤が添加された主剤と充填剤が添加された硬化剤とを別々に攪拌、脱気し、これらを別々に予熱する。予熱後の主剤と硬化剤との混合物は、その後、円筒状傾斜機能材料の作製工程で回転ドラムに投入される。
液状熱硬化性高分子材料の主剤と硬化剤との攪拌、脱気は、公知の攪拌、公知の真空脱気装置を使用してもよい。
【００２３】
請求項４に記載の発明は、液状熱硬化性高分子材料の特性を変更可能な充填剤を含む前記液状熱硬化性高分子材料が投入される回転ドラムと、該回転ドラムを回転させる回転手段と、添加量および組成のうち、少なくとも１つが異なる充填剤を均一に分散させることで特性がそれぞれ異なった複数の部分層用材料を、前記円筒状傾斜機能材料の最外層形成用のものから該円筒状傾斜機能材料の最内層形成用のものへと順に前記回転ドラムに投入する部分材料投入手段と、前記回転ドラムに投入された各部分層用材料を、それぞれ加熱して硬化させる加熱手段とを備え、前記円筒状傾斜機能材料の最外層形成用のものを除く各部分層用材料のドラム投入時期を、それより１つ前に前記回転ドラムに投入された部分層用材料の熱硬化が完了した時点およびその前後とし、前記回転手段による前記回転ドラムの回転速度を、該回転ドラムに投入された部分層用材料中の充填剤が、該部分層用材料に略均一に分散した状態で保持される速度とした円筒状傾斜機能材料製造装置である。
【００２４】
請求項４に記載の発明によれば、各部分層用材料の熱硬化時には、各部分層用材料の充填剤がドラム円周方向に均一な密度で分布される速度で、ドラム回転手段により回転ドラムを回転させる。これにより、各部分層用材料中の充填剤の粒子には、遠心力の影響がほとんどない。その結果、組成が異なる複数の充填剤の使用だけでなく、仮に１種類だけの充填剤を使用した場合でも、特性が半径方向に任意に傾斜した円筒状傾斜機能材料を、容易かつ安価に製造することができる。
【００２５】
また、回転中の回転ドラム内では、充填剤により特性を異ならせた複数の部分層用材料を、最外層形成用のものから最内層形成用のものへと順に加熱手段により熱硬化させる。そのため、従来のように各組成の充填剤の粒度調整を厳密に行った上で、比重差を利用し、各充填剤を円筒状傾斜機能材料の半径方向の任意位置にそれぞれ分布させる必要はない。これにより、充填剤の粒度調整の許容度は大きくなる。
しかも、円筒状傾斜機能材料は、このように充填剤が各層全域で略均一に分布された複数の部分層を半径方向に連続して作製することで得られる。よって、各充填剤の傾斜分布の正否が各組成の充填剤の組み合わせで決定される従来法に比べて、最適な傾斜特性を有する円筒状傾斜機能材料を容易に製造することができる。
【００２６】
ドラム回転手段としては、例えば電動モータ、油圧モータなどの各種のアクチュエータを採用することができる。
加熱手段としては、例えば電気ヒータ、誘導加熱装置、誘電加熱装置などを採用することができる。また、加熱手段は、回転ドラムの外周板に接触させてもよいし（ブラシ式）、その近傍に若干離間して配置してもよいし、回転ドラムの回転軸に沿って配置してもよい。加熱手段は、回転ドラムに投入された部分層用材料に適応した温度で、かつドラム周方向に均一に加熱することができるものでなければならない。
【００２７】
部分材料投入手段としては、真空ポンプにより回転ドラム内に各部分層用材料を吸引して投入するものを採用することができる。その他、各種のアクチュエータ（電動シリンダ、油圧シリンダ、エアシリンダなど）を利用し、各部分層用材料を回転ドラム内に圧入するものを採用してもよい。さらに、定量注入ポンプなどにより各部分層用材料を回転ドラム内に注入するものを採用してもよい。
回転ドラムの軸部は、回転ドラムを軸線に沿った貫通状態で固定されたものでもよい。その場合、軸部を管体とし、かつ軸部の一端部に各部分層用材料の材料導入口を形成するとともに、軸部のドラム内の部分に各部分層用材料の投入孔を形成してもよい。こうすれば、回転ドラムを回転させながら、各部分層用材料を材料導入口から軸部内に導入し、その後、投入孔を通して各部分層用材料を回転ドラムに投入させることができる。また、回転ドラムと軸部との間にベアリングを介在させることで、回転ドラムが回転しても軸部は回転しないように構成してもよい。
【００２８】
液状熱硬化性高分子材料の主剤とその硬化剤とを混合すると、その混合物の温度により硬化時間が変化する。短時間で硬化させるには高温とする。液状熱硬化性高分子材料は常温では硬化せず、温度を高めると硬化する。例えば、６０℃では１時間、７０℃では３０分、８０℃では１５分となる。
また、充填剤は、主剤にのみ混合攪拌してもよいし、硬化剤にのみ混合攪拌してもよいし、主剤と硬化剤との両方に混合、攪拌してもよい。なお、この状態で予熱することも可能である。ただし、硬化剤はドラム投入直前に混合、攪拌、脱気を行い、ドラム投入前の予熱により硬化しないように注意しなければならない。また、充填剤の混合比は任意である。例えば、主剤１００重量部に対して充填剤を４０重量部、硬化剤１００重量部に対して充填剤を６０重量部でもよい。
【００２９】
各部分層用材料を作製する方法は限定されない。例えば、各部分層用材料を手作業で作製してもよいし、機械的に大量生産してもよい。機械による場合には、例えば各部分層用材料用の充填剤と液状熱硬化性高分子材料とを１つの混合用タンクに投入（挿填）し、これらをタンク内に組み込まれた回転羽根により攪拌して混合する方法などを採用することができる。また、混合タンク内に空気などのガスをバブリングし、これらを攪拌混合する方法でもよい。
部分材料投入手段としては、例えば、各部分層用材料を個別に収納する複数の部分材料タンクと、各部分材料タンクから部分層用材料を回転ドラムに個別に移送する複数台の部分材料移送装置とを有したものなどを採用することができる。なお、部分材料移送装置の使用台数を１台とし、切り替え弁付きの部分材料供給管を各部分材料タンクと回転ドラムとにより連通し、各部分層用材料を回転ドラムに投入するようにしてもよい。
【００３０】
請求項５に記載の発明は、前記回転ドラムには、該回転ドラムに投入された各部分層用材料の温度を測定する複数の温度センサが配設され、各温度センサからの検出信号に基づき、前記加熱手段による各部分層用材料の加熱温度、加熱時間をそれぞれ制御する請求項４に記載の円筒状傾斜機能材料製造装置である。
【００３１】
請求項５に記載の発明によれば、回転ドラム内に投入された各部分層用材料の反応熱を温度センサによりそれぞれ測定する。液状熱硬化性高分子材料は硬化時に反応熱が発生し、温度が上昇する。この反応熱を各温度センサにより検出し、それらの検出信号に基づき、例えば次に投入される部分層用材料の投入時期を制御する。具体的には、予め液状熱硬化性高分子材料の硬化特性を、加熱温度と加熱時間の関係を調べる試験を行って把握しておく。各温度センサによる温度検出は、その検出温度から、液状熱硬化性高分子材料が未硬化状態または硬化状態であるかを把握するものである。例えば、最外層（第１層）形成用の部分層用材料の硬化特性を考慮し、最外層形成用の部分層用材料の温度調整を行う。その後の層（第２層以降）は、各温度センサからの検出温度により、次に投入される部分用材料の投入タイミングを順次図る。その結果、回転ドラムに投入された部分層用材料を、その投入順に安定かつ確実に熱硬化させることができる。
【００３２】
温度センサとしては、例えば熱伝対などを採用することができる。温度センサの使用個数および回転ドラム内での設置位置は限定されない。ただし、回転ドラム内に投入された各部分層用材料の温度を測定可能な個数および設置位置でなければならない。
加熱手段により制御される各部分層用材料の加熱（加熱条件）とは、例えば加熱温度、加熱時間などが挙げられる。
温度センサは、部分層用材料の温度を直接検出してもよいし、回転ドラム内の気中温度（回転ドラムの内部空間の温度）を検出してもよい。また、試験的に部分層用材料または気中の温度を検出してもよい。加熱手段による制御は、これらの１つまたは２つ以上の検出信号に基づいて行うことができる。
【００３３】
請求項６に記載の発明は、前記加熱手段は、前記回転ドラムの周側板を加熱するものである請求項４または請求項５に記載の円筒状傾斜機能材料製造装置である。
【００３４】
請求項６に記載の発明によれば、回転ドラムの周側板を加熱手段により加熱し、ドラム内の各部分層用材料を熱硬化させる。これにより、例えば回転ドラムの軸線上に配置された加熱体を用いて加熱する場合に比べて、各部分層用材料の周方向において、各部分層用材料の厚さの均一性と充填剤の密度の均一性とをそれぞれ高めることができる。
加熱手段により加熱されるのは、回転ドラムの周側板の全部でもよい。
【００３５】
請求項７に記載の発明は、各部分層材料を、前記回転ドラムへの投入前に予熱する予熱手段を有した請求項４〜請求項６のうち、何れか１項に記載の円筒状傾斜機能材料製造装置である。
【００３６】
請求項７に記載の発明によれば、各部分層材料を、予熱手段により回転ドラムへの投入前に予熱するので、ドラム投入された部分層材料の硬化時間を短縮することができる。
予熱手段を設ける場合には、各部分層用材料が熱硬化し易い温度まで昇温されて、管状の回転軸体を通過して回転ドラムの中央部に投入されるため、回転ドラムの両端板に断熱板を配設した方が好ましい。これにより、各部分層用材料が回転軸体を通過中に熱硬化することを防止できる。
予熱手段としては、回転ドラムの外部に配置された例えば電気ヒータ、誘導加熱装置、誘電加熱装置などを採用することができる。１台の予熱手段により、各部分層用材料の全てを予熱してもよいし、複数台の予熱手段により、各部分層用材料を個別に予熱してもよい。
【発明の効果】
【００３７】
請求項１に記載された円筒状傾斜機能材料製造方法および請求項４に記載された円筒状傾斜機能材料製造装置によれば、部分層用材料中に充填剤が略均一に保たれる速度で回転ドラムを回転させるので、組成が異なる複数の充填剤を使った場合だけでなく１種類の充填剤を使った場合でも、特性が半径方向に任意に傾斜した円筒状傾斜機能材料を、容易かつ安価に製造することができる。
また、特性が異なる複数の部分層用材料を、円筒状傾斜機能材料の最外層形成用のものから最内層形成用のものへと順に熱硬化させるので、充填剤の比重差を利用した従来技術の場合のように、予め各組成の充填剤の粒度調整を厳密に行う必要がない。その結果、充填剤の粒度調整の許容度が大きくなる。しかも、最適な傾斜特性を有した円筒状傾斜機能材料を容易に製造することができる。
【００３８】
特に、請求項２に記載の円筒状傾斜機能材料製造方法および請求項５に記載の円筒状傾斜機能材料製造装置によれば、各温度センサによる温度信号に基づき、回転ドラム内の部分層用材料が未硬化状態または硬化状態であるかを把握する。そして、最外層の部分層用材料に対してはその硬化特性を考慮し、ドラム投入されたその部分層用材料の温度調整を行う。その他の部分層用材料については、前記各検出温度に基づき、部分層用材料のドラム内への投入タイミングを図る。その結果、回転ドラムに投入された部分層用材料を、その投入順に安定かつ確実に熱硬化させることができる。
【００３９】
また、請求項３に記載の円筒状傾斜機能材料製造方法および請求項７に記載の円筒状傾斜機能材料製造装置によれば、各部分層材料を、回転ドラムに投入される前に予熱、攪拌、脱気するので、ドラム投入された部分層材料の硬化時間を短縮することができる。
【００４０】
そして、請求項６に記載の円筒状傾斜機能材料製造装置によれば、回転ドラムの周側板を加熱手段により加熱し、ドラム内の各部分層用材料を熱硬化させるので、例えば回転ドラムの軸線上に配置された加熱体を用いて加熱する場合に比べて、各部分層用材料の周方向において、各部分層用材料の厚さの均一性と充填剤の密度の均一性とをそれぞれ高めることができる。
【発明を実施するための最良の形態】
【００４１】
以下、この発明の実施例を具体的に説明する。
【実施例１】
【００４２】
図１〜図５において、１０はこの発明の実施例１に係り、半径方向の位置で特性が異なった円筒状傾斜機能材料Ａを製造する円筒状傾斜機能材料製造装置（以下、傾斜材料製造装置）である。
この傾斜材料製造装置１０は、材料の特性を変更可能なアルミナ（充填剤）を含む液状熱硬化性高分子材料が投入される回転ドラム１１と、回転ドラム１１を回転させる電動モータ（回転手段）１２と、回転ドラム１１に投入された液状熱硬化性高分子材料を加熱する電気ヒータ（加熱手段）１３と、液状熱硬化性高分子材料を特性が異なる３つの部分層用材料ａ〜ｃから構成し、これらを円筒状傾斜機能材料Ａの最外層形成用のものから最内層形成用のものへと順に回転ドラム１１に投入する真空ポンプ（部分材料投入手段）とを備えている。
【００４３】
以下、各構成部品を詳細に説明する。
液状熱硬化性高分子材料は、熱硬化性エポキシ樹脂（以下、主剤）と硬化剤とからなる２液混合タイプである。
各部分層用材料ａ〜ｃは、主剤１００重量部に対して硬化剤が８０重量部添加され、さらに必要により所定量の充填剤が添加されたものである。
具体的には、（１）主剤およびこの主剤１００重量部に対して８０重量部の硬化剤からなる最外層用材料ａと、（２）前記主剤、最外層用材料ａの場合と同量の硬化剤、前記主剤１００重量部に対して５０重量部のアルミナからなる中間層用材料ｂと、（３）前記主剤、最外層用材料ａの場合と同量の硬化剤、主剤１００重量部に対して１００重量部のアルミナからなる最内層用材料ｃという３種類の部分層用材料である。
【００４４】
主剤としてはナガセケムテックス社製の「ＥＰＯＸＹ ＲＥＳＩＮＣＹ２２５」を採用し、硬化剤としてはナガセケムテックス社製の「ＨＡＲＤＥＮＥＲ ＨＹ９２５」を採用している。ゲル化時間は３〜８分（１４０℃）である。さらに、充填剤としては、日本軽金属社製のアルミナである「Ａ−３２」を採用している。その平均粒径は０．８μｍである。
【００４５】
各部分層用材料ａ〜ｃは、図示しない各層専用の混合用ドラム内で攪拌羽根を電動モータにより回転させ、主剤、硬化剤および必要により所定量のアルミナを略均一に攪拌混合させたものである。
これらの部分層用材料ａ（ａ１，ａ２）、ｂ（ｂ１，ｂ２）、ｃ（ｃ１，ｃ２）は、電気式の予熱ヒータ（予熱手段）１５をそれぞれ有した最外層用タンクＡ１，Ａ２、中間層用タンクＢ１，Ｂ２および最内層用タンクＣ１，Ｃ２に別々に貯蔵されている。
前記最外層用材料ａ１は最外層用材料ａの主剤で、最外層用タンクＡ１に収納されている。最外層用材料ａ２は最外層用材料ａの硬化剤で、最外層用タンクＡ２に収納されている。中間層用材料ｂ１は中間層用材料ｂの主剤と充填剤で、中間層用タンクＢ１に収納されている。中間層用材料ｂ２は中間層用材料ｂの硬化剤と充填剤で、中間層用タンクＢ２に収納されている。最内層用材料ｃ１は最外層用材料ｃの主剤と充填剤で、最内層用タンクＣ１に収納されている。最内層用材料ｃ２は最内層用材料ｃの硬化剤と充填剤で、最内層用タンクＣ２に収納されている。各予熱ヒータ１５による予熱温度は、何れも１１０℃である。
【００４６】
回転ドラム１１は水平な軸線を有した横型ドラムで、周側板（ＣｒＣｕ製）１６とこの周側板１６の両開口部を塞ぐ１対の端板（鉄系金属製）１７，１８とを、組み立て分解自在にボルト連結したものである。一方の端板１７の中央部には、各部分層用材料ａ〜ｃをドラム内に投入する投入孔１７ａが形成されている。回転ドラム１１の他方の端板１８の中央部には、ドラム内の空気を真空ポンプ１４の負圧力により外部へ強制排気し、これによりドラム内空間を負圧化することで、各部分層用材料ａ〜ｃを回転ドラム１１内に吸引する空気抜き孔１８ａが形成されている。
【００４７】
一方の端板１７の中央部の外側には、軸受１９を介して、各部分層用材料ａ〜ｃのドラム導入管を兼ねた一方の軸部２０が突設されている。一方の端板１７の外側と一方の軸部２０の元部側とは、互いに接触状態ではあるが固定されていない。前記投入孔１７ａと一方の軸部２０の管路とは連通されている。また、一方の軸部２０は、その長さ方向の略中間部が、架台板２１に立設された支柱２２の上端部に固定されている。一方の軸部２０の先端部の上側には、すり鉢形状を有した材料投入部２３が固着されている。材料投入部２３の底側の中央部には、短尺な孔２３ａが形成されている。この孔２３ａが前記一方の軸部２０の管路と連通されている。
【００４８】
材料投入部２３には、上流側部に、前記各材料タンクＡ１〜Ｃ１，Ａ２〜Ｃ２に連通された６本の分岐管２４ａ〜２４ｆを有した材料導入管２４の下流部が連通されている。各分岐管２４ａ〜２４ｆには開閉弁２５が１つずつ設けられている。また、材料導入管２４の下流部には、圧送ポンプＰと攪拌・脱気装置５０とが、下流に向かって順に設けられている。各開閉弁２５を開閉操作し、圧送ポンプＰを作動させることにより、材料導入管２４を介して、各部分層用材料ａ〜ｃが所定順序で、攪拌・脱気装置５０内で攪拌混合および脱気されてから材料投入部２３に導入される。
前記軸受１９のうち、外筒ケーシングのドラム側の端部には、一方の端板１７と略同じ外径のフランジ１９ａが一体形成されている。フランジ１９ａは、ドーナツ形状を有した断熱板２６を挟み込んだ状態で、一方の端板１７に着脱自在にボルト連結されている。
【００４９】
前記他方の端板１８の中央部の外側には、フランジ２７ａ付きの連結管２７を介して、管路が各部分層用材料ａ〜ｃの吸引路となった管形状の他方の軸部２８が突設されている。連結管２７は、他方の軸部２８の元部に固定状態で外嵌されている。また、連結管２７のフランジ２７ａは、ドーナツ形状の別の断熱板２６を挟み込んだ状態で、他方の端板１８に着脱自在にボルト連結されている。他方の軸部２８の長さ方向の略中間部とその先端部とは、各軸受２９を介して、架台板２１上で互いに離間した１対の支柱３０の上端部にそれぞれ回転自在に支持されている。
他方の軸部２８のうち、両支柱３０の間の部分には、従動側のスプロケット３１が固着されている。これに対応する主動側のスプロケット３２が、回転ドラム１１の一側方に設けられた電動モータ１２の出力軸に固着されている。両スプロケット３１，３２間には、無端チェーン３３が掛け渡されている。主動側のスプロケット３２を電動モータ１２により回転させると、その回転力が無端チェーン３３、従動側のスプロケット３１を経て他方の軸部２８に伝達される。これにより、一方の軸部２０に軸支された回転ドラム１１が、両軸部２０，２８を中心にして所定速度で回転される。
【００５０】
また、他方の軸部２８の先部側の開口部には、ロータリージョイント３４を介して、ホース３５の先端部が連通されている。ホース３５の元部は、真空ポンプ１４の吸引部に連通されている。よって、真空ポンプ１４を作動して負圧力を発生させることで、材料投入部２３に貯留された各部分層用材料ａ〜ｃが、前記短尺な孔２３ａ、一方の軸部２０の管路、投入孔１７ａを順次通過し、回転ドラム１１内に投入される。
回転ドラム１１の周側板１６の外側には、若干の隙間をあけて前記電気ヒータ１３が周設されている。そのため、回転ドラム１１と電気ヒータ１３とは非接触状態にある。電気ヒータ１３としては、周方向に２分割されたバンドヒータが採用されている（図２）。ただし、図示しない円筒形状の電気ヒータでもよい。電気ヒータ１３は、幅広な支柱３６により下方から支持されている。電気ヒータ１３の熱は、電気ヒータ１３と周側板１６との間の空気を熱し、その後、周側板１６に伝達されてドラム内の各部分層用材料ａ〜ｃを加熱する。
【００５１】
また、回転ドラム１１には、回転ドラム１１に投入された部分層用材料ａの温度を直接測定する４つの熱電対（温度センサ）３７が配設されている（図１および図４）。具体的な各熱電対３７の位置は、回転ドラム１１の周側板１６の長さ方向の中間部において、ドラム内側の上，下端部と、ドラム内側の左，右端部とである。各熱電対３７からの検出信号に基づき、電気ヒータ１３による部分層用材料ａの加熱を制御する。また、一方の軸部２０を通してドラム内に挿入され、回転中の回転ドラム１１内の気中温度を検出する図示しない別の熱電対も使用される。この別の熱電対により、部分層用材料ｂ，ｃのドラム投入タイミングがそれぞれ制御される。具体的には、ドラム内の気中温度を測定することで、例えば各部分層用材料ａ，ｂの硬化時反応熱（温度上昇）を検出し、次に投入する材料の投入タイミングを図る。この硬化時反応熱（温度上昇）の検出には、ＫＥＹＥＮＣＥ製の「ＷＡＶＥ ＴＨＥＲＭＯ １０００」を用いる。
【００５２】
次に、この発明の実施例１に係る傾斜材料製造装置１０を用いた円筒状傾斜機能材料製造方法を説明する。
図１〜図３に示すように、あらかじめ６つの開閉弁２５をそれぞれ閉じておき、各予熱ヒータ１５の加熱温度を１１０℃とし、電気ヒータ１３の加熱温度を１５０℃とし、回転ドラム１１の内壁温度を約１２５℃とする。よって、回転ドラム１１は使用前に加熱される。また、中間層用材料ｂおよび最内層用材料ｃを作製する。具体的には、図示しない各層専用の混合用ドラム内で、攪拌羽根により主剤と所定量のアルミナ、または、硬化剤と所定量のアルミナとを略均一な分散状態で攪拌混合、脱気させる。脱気方法は真空脱気である。次に、主剤のみからなる最外層用材料ａ１と、硬化剤のみからなる最外層用材料ａ２と、得られた中間層用材料ｂ１，ｂ２と、最内層用材料ｃ１，ｃ２とを、それぞれ対応する最外層用タンクＡ１，Ａ２、中間層用タンクＢ１，Ｂ２、最内層用タンクＣ１，Ｃ２に個別に貯蔵する。貯蔵中、各予熱ヒータ１５により各部分層用材料ａ〜ｃは１１０℃に予熱される。両最外層用材料ａ１，ａ２と、中間層用材料ｂ１，ｂ２と、最内層用材料ｃ１，ｃ２とは、ドラム注入の直前に攪拌・脱気装置５０内で、それぞれ混合攪拌および脱気される。
【００５３】
次に、最外層用材料ａ側の分枝管２４ａ，２４ｂの開閉弁２５だけを開くと、最外層用材料ａ１，ａ２が、最外層用タンクＡ１，Ｂ１から材料導入管２４を通って材料投入部２３に導入される。その後、真空ポンプ１４を作動させることで、材料投入部２３内の最外層用材料ａが、短尺な孔２３ａ、一方の軸部２０の管路、投入孔１７ａを順次通過し、回転ドラム１１の内部空間に吸引される。このとき、最外層用材料ａの粘度は１ｍＰａ・ｓ以下もしくは約１ｍＰａ・ｓで、電動モータ１２による回転ドラム１１の回転速度は４００ｒｐｍである。この回転速度は、ドラム投入当初の粘度が１ｍＰａ・ｓで、かつ回転ドラム１１の周側板１６の内周側に付着した最外層用材料ａに対して、ドラム周方向の厚さが１２ｍｍで略均一化する速度である。最外層用材料ａは、回転ドラム１１内で電気ヒータ１３により加熱される。加熱時間が約１０分を経過したとき、各熱電対３７により検出された最外層用材料ａの温度は約１８０℃で、かつ別の熱電対により検出された回転ドラム１１内の気中温度は約１４０℃であり、熱硬化が略完了したと確認できる。
【００５４】
続いて、一方の軸部２０を通してドラム内に挿入された熱電対により、回転中の回転ドラム１１内の気中温度を検出しながら、その検出温度に基づき、部分層用材料ｂのドラム内への投入タイミングを図る。すなわち、ＫＥＹＥＮＣＥ製の「ＷＡＶＥ ＴＨＥＲ ＭＯ １０００」を用いて、回転中のドラム内の気中温度を測定することで、部分層用材料ａの硬化時反応熱を検出し、次に投入する中間層用材料ｂの投入タイミングをとる。
そして、所定の投入タイミングで部分層用材料ｂをドラム内に投入できる時期に、以下の操作を行う。具体的には、まず最外層用材料ａ１，ａ２側の分枝管２４ａ，２４ｂの開閉弁２５を閉じ、中間層用材料ｂ１，ｂ２側の分岐管２４ｃ，２４ｄの開閉弁２５だけを開く。これにより、中間層用材料ｂ１，ｂ２が、中間層用タンクＢ１，Ｂ２から材料導入管２４を通り、攪拌・脱気装置５０を経て材料投入部２３に導入される。
【００５５】
その後、真空ポンプ１４の作動で材料投入部２３内の中間層用材料ｂが、短尺な孔２３ａ、一方の軸部２０の管路、投入孔１７ａを順次通過し、回転ドラム１１の内部空間に吸引される。このとき、中間層用材料ｂの粘度は１ｍＰａ・ｓ以上で、回転ドラム１１の回転速度は４５０ｒｐｍである。この回転速度は、ドラム投入当初の粘度が１ｍＰａ・ｓ以上で、かつ略硬化が終了した最外層用材料ａの内周側に付着した中間層用材料ｂに対して、ドラム周方向の厚さが１０ｍｍで略均一化し、かつ中間層用材料ｂ中のアルミナの微粉末が中間層用材料ｂの全域において略均一に分散した状態で保持される速度である。中間層用材料ｂは、回転ドラム１１内で電気ヒータ１３により加熱される。加熱時間が約５分を経過したとき、回転ドラム１１内の気中温度は約１６０℃であり、材料の基礎実験データから最内層用材料ｃの熱硬化が略完了したと確認することができる。
【００５６】
次いで、熱電対により回転中のドラム内の気中温度を測定しながら、部分層用材料ｂの硬化時反応熱を検出し、最内層用材料ｃの投入タイミングを図る。
そして、所定の投入タイミングで部分層用材料ｃを回転ドラム１１内に投入できるように、以下の操作を行う。すなわち、まず中間層用材料ｂ１，ｂ２側の分枝管２４ｅ，２４ｆの開閉弁２５を閉じ、最内層用材料ｃ１，ｃ２側の分岐管２４ｅ，２４ｆの開閉弁２５だけを開く。これにより、最内層用材料ｃ１，ｃ２が、最内層用タンクＣ１，Ｃ２から材料導入管２４を通り、攪拌・脱気装置５０を経て材料投入部２３に導入される。その後、真空ポンプ１４を作動すると、材料投入部２３内の最内層用材料ｃが回転ドラム１１の内部空間に吸引される。
【００５７】
このとき、最内層用材料ｃの粘度は１ｍＰａ・ｓ以上、回転ドラム１１の回転速度は５００ｒｐｍである。この回転速度は、ドラム投入当初の粘度が１ｍＰａ・ｓ以上で、かつ略硬化が終了した中間層用材料ｂの内周側に付着した最内層用材料ｃに対して、ドラム周方向の厚さが９ｍｍで略均一化し、かつ最内層用材料ｃ中のアルミナの微粉末が最内層用材料ｃの全域において略均一に分散した状態で保持される速度である。最内層用材料ｃは、回転ドラム１１内で電気ヒータ１３により加熱される。加熱時間が約１０分経過したとき、最内層用材料ｃの温度は反応熱で１６０℃まで上昇し、熱硬化が略完了する。
こうして、半径方向の位置で特性（誘電性および熱伝導性）が異なる３層構造の円筒状傾斜機能材料Ａが得られる（図５）。この円筒状傾斜機能材料Ａは、全ての工程が短時間で行われ、かつ硬化時（反応熱を含む）温度にほとんど差がないため、一体構造と見なされる。
【００５８】
以上説明したように、この実施例１では、まず液状熱硬化性高分子材料からなるマトリックスにセラミックスおよび金属などからなる充填剤の粒子（ここではアルミナ）を任意の割合で混合したものを含む部分層用材料ａ〜ｃを３つ作製する。その後、各部分層用材料ａ〜ｃがドラム内壁に均一に分布しかつ短時間で熱硬化するように加熱および回転が制御された回転ドラム１１に各部分層用材料ａ〜ｃを順次注入し、回転ドラム１１の内壁から回転ドラム１１の回転中心軸方向へ連続的に熱硬化させる。こうして、意図的に特性傾斜範囲および特性傾斜分布が与えられた円筒状傾斜機能材料Ａを製造するものである。
【００５９】
このように、両部分層用材料ｂ，ｃの全域で充填剤（アルミナ）が略均一に保たれる速度で回転ドラム１１を回転させるように構成したので、複数種類の充填剤を使った場合だけでなく１種類の充填剤を使った場合でも、特性が半径方向に任意に傾斜した円筒状傾斜機能材料Ａを、容易かつ安価に製造することができる。
また、特性が異なる各部分層用材料ａ〜ｃを、円筒状傾斜機能材料Ａの最外層形成用のものから最内層形成用のものへと順に熱硬化させるようにしたので、充填剤の比重差を利用した従来法の場合のように、予め各種類の充填剤の粒度調整を厳密に行う必要がない。その結果、充填剤の粒度調整の許容度は大きくなる。しかも、最適な傾斜特性を有した円筒状傾斜機能材料Ａを容易に製造することができる。
【００６０】
さらに、傾斜材料製造装置１０では、このように熱電対による温度信号に基づき、回転ドラム１１内の各部分層用材料ａ〜ｃが未硬化状態または硬化状態であるかを把握する。そして、最外層用材料ａに対してはその硬化特性を考慮し、各熱電対３７によりドラム投入されたその最外層用材料ａの温度調整を行う。その他の部分層用材料ｂ，ｃについては、別の熱電対によるドラム内の気中の検出温度に基づき、部分層用材料ｂ，ｃのドラム内への投入タイミングを図る。その結果、回転ドラム１１に投入された部分層用材料ａ〜ｃを、その投入順に安定かつ確実に熱硬化させることができる。
さらにまた、回転ドラム１１の周側板１６を電気ヒータ１３により加熱し、ドラム内の各部分層用材料ａ〜ｃを熱硬化させるように構成したので、例えば回転ドラム１１の軸線上に配置された加熱体により加熱する場合に比べて、各部分層用材料ａ〜ｃの周方向において、各部分層用材料ａ〜ｃの厚さの均一性と、部分層用材料ｂ，ｃにおけるアルミナの密度の均一性とをそれぞれ高めることができる。
【００６１】
そして、回転ドラム１１の一方の端板１７とフランジ１９ａとの間、および、回転ドラム１１の他方の端板１８と連結管２７のフランジ２７ａとの間に、それぞれ断熱板２６を介在させたので、回転ドラム１１の両端板１７，１８を通しては電気ヒータ１３の熱が外部に伝達され難い。そのため、実施例１のように予熱ヒータ１５を用いて予め熱硬化し易い温度（１１０℃）まで各部分層用材料ａ〜ｃを高めても、一方の軸部２０の管路を通過中に各部分層用材料ａ〜ｃが熱硬化されてしまい、この管路を詰まらせるといったおそれが低減する。
【実施例２】
【００６２】
次に、図６および図７を参照して、この発明の実施例２に係る円筒状傾斜機能材料製造方法およびその製造装置を説明する。
図６に示すように、実施例２に係る円筒状傾斜機能材料製造装置（以下、傾斜材料製造装置）１０Ａは、真空ポンプ１４に代わる部分材料投入手段として、電動シリンダ１４Ａを採用し、その長尺なロッド１４ａを一方の軸部２０の管路に出し入れさせることで、各部分層用材料ａ〜ｃを回転ドラム１１内に圧入するものを採用した例である。
【００６３】
また、実施例２では、最外層用材料ａとして主剤１００重量部に対してアルミナを１００重量部混合した材料を使用し、ドラム投入後、最外層用材料ａが硬化する前に、主剤１００重量部に対してアルミナを２０重量部混合した中間層用材料ｂを連続して注入し、さらに中間層用材料ｂの熱硬化が略完了した時に、主剤１００重量部に対してアルミナが１００重量部混合された材料を注入した例である。こうして得られた円筒状傾斜機能材料Ｘを図７に示す。
その他の構成、作用および効果は、実施例１から推測可能な範囲であるので、説明を省略する。
【図面の簡単な説明】
【００６４】
【図１】この発明の実施例１に係る円筒状傾斜機能材料製造装置の縦断面図である。
【図２】図１のＳ２−Ｓ２断面図である。
【図３】この発明の実施例１に係る円筒状傾斜機能材料製造装置の斜視図である。
【図４】この発明の実施例１に係る円筒状傾斜機能材料製造装置に組み込まれた回転ドラムの拡大縦断面図である。
【図５】この発明の実施例１に係る円筒状傾斜機能材料製造装置により作製された円筒状傾斜機能材料の斜視図である。
【図６】この発明の実施例２に係る円筒状傾斜機能材料製造装置の縦断面図である。
【図７】この発明の実施例２に係る円筒状傾斜機能材料製造装置により作製された円筒状傾斜機能材料の斜視図である。
【符号の説明】
【００６５】
１０，１０Ａ 円筒状傾斜機能材料製造装置、
１１ 回転ドラム、
１２ 回転手段、
１３ 電気ヒータ（加熱手段）、
１４ 部分材料投入手段、
１５ 予熱ヒータ（予熱手段）、
１６ 周側板、
３７ 熱電対（温度センサ）、
Ａ，Ｘ 円筒状傾斜機能材料、
ａ 最外層用材料（部分層用材料）、
ｂ 中間層用材料（部分層用材料）、
ｃ 最内層用材料（部分層用材料）。
【図１】
0004664225.tif 000002
【図２】
0004664225.tif 000003
【図３】
0004664225.tif 000004
【図４】
0004664225.tif 000005
【図５】
0004664225.tif 000006
【図６】
0004664225.tif 000007
【図７】
0004664225.tif 000008